【手続補正書】
【提出日】平成23年1月28日(2011.1.28)
【手続補正１】
【補正対象書類名】特許請求の範囲
【補正対象項目名】全文
【補正方法】変更
【補正の内容】
【特許請求の範囲】
【請求項１】
シリコーン組成物であって、式：
Ｍ１Ｄ１Ｍ２
を有するシリコーンを含有し、
ここで
Ｍ１＝（Ｒ１）（Ｒ２）（Ｒ３）ＳｉＯ１／２；
Ｍ２＝（Ｒ４）（Ｒ５）（Ｒ６）ＳｉＯ１／２；および
Ｄ１＝（Ｒ７）（Ｚ）ＳｉＯ２／２
であり、
式中、
Ｒ１が、２から４個の炭素原子からなる分岐のもしくは直鎖の炭化水素基、アリール、および６から２０個の炭素原子のアリール置換基を含んでいる４から９個の炭素原子のアルキル炭化水素基からなる一価の炭化水素ラジカルの群より選択され；Ｒ２、Ｒ３、Ｒ４、Ｒ５、Ｒ６、およびＲ７が、１から４個の炭素原子の一価の炭化水素ラジカル、アリール、およびアリール基を含んでいる４から９個の炭素原子の炭化水素基からなる群よりそれぞれ独立して選択され；
Ｚが一般式：
Ｒ８（Ｃ２Ｈ４Ｏ）ａ（Ｃ３Ｈ６Ｏ）ｂ（Ｃ４Ｈ８Ｏ）ｃＲ９
のアルキレンオキシド基であり、
式中、Ｒ８が、２、３、５、６、７、８、もしくは９個の炭素原子の直鎖のもしくは分岐の二価の炭化水素ラジカルであり；Ｒ９がＨ、１から６個の炭素原子の一価の炭化水素ラジカル、およびアセチルからなる群より選択され；下付き文字、ａ、ｂ、およびｃがゼロもしくは正であり、以下の関係：
２≦ａ＋ｂ＋ｃ≦２０  かつ  ａ≧２
を満たす、シリコーン組成物。
【請求項２】
Ｒ１とＲ４がプロピル、イソプロピル、ブチル、ｓｅｃ−ブチル、イソブチル、およびｔｅｒｔ−ブチルからなる群より選択される、請求項１に記載の組成物。
【請求項３】
Ｒ２、Ｒ３、Ｒ５、Ｒ６、およびＲ７がメチルである、請求項１に記載の組成物。
【請求項４】
Ｒ８が、三つの炭素原子を有する二価の炭化水素ラジカルである、請求項１に記載の組成物。
【請求項５】
下付き文字ａが８から１２の範囲である、請求項１に記載の組成物。
【請求項６】
下付き文字ｂが０から３の範囲である、請求項１に記載の組成物。
【請求項７】
下付き文字ｃが０である、請求項１に記載の組成物。
【請求項８】
Ｒ９が水素およびメチルからなる群より選択される、請求項１に記載の組成物。
【請求項９】
Ｒ１とＲ４がイソプロピルおよびｔｅｒｔ−ブチルからなる群より選択される、請求項２に記載の組成物。
【請求項１０】
下付き文字ａが１１である、請求項５に記載の組成物。
【請求項１１】
Ｒ９が水素である、請求項８に記載の組成物。
【請求項１２】
Ｒ２、Ｒ３、Ｒ５、Ｒ６、およびＲ７がメチルである、請求項９に記載の組成物。
【請求項１３】
Ｒ８が、三つの炭素原子を有する二価の炭化水素ラジカルである、請求項１２に記載の組成物。
【請求項１４】
下付き文字ａが１１である、請求項１３に記載の組成物。
【請求項１５】
下付き文字ｂおよびｃが、両方とも０である、請求項１４に記載の組成物。
【請求項１６】
Ｒ９が水素である、請求項１５に記載の組成物。
【請求項１７】
シリコーン組成物であって、式：
Ｍ１Ｄ１Ｍ２
を有するシリコーンを含有し、
ここで
Ｍ１＝（Ｒ１）（Ｒ２）（Ｒ３）ＳｉＯ１／２；
Ｍ２＝（Ｒ４）（Ｒ５）（Ｒ６）ＳｉＯ１／２；および
Ｄ１＝（Ｒ７）（Ｚ）ＳｉＯ２／２
であり、
式中、
Ｒ１が、２から４個の炭素原子からなる分岐のもしくは直鎖の炭化水素基、アリール、および６から２０個の炭素原子のアリール置換基を含んでいる４から９個の炭素原子のアルキル炭化水素基からなる一価の炭化水素ラジカルの群より選択され；Ｒ２、Ｒ３、Ｒ４、Ｒ５、Ｒ６、およびＲ７が、１から４個の炭素原子の一価の炭化水素ラジカル、アリール、およびアリール基を含んでいる４から９個の炭素原子の炭化水素基からなる群よりそれぞれ独立して選択され；
Ｚが一般式：
Ｒ８（Ｃ２Ｈ４Ｏ）ａ（Ｃ３Ｈ６Ｏ）ｂ（Ｃ４Ｈ８Ｏ）ｃＲ９
のアルキレンオキシド基であり、
式中、Ｒ８が、２、３、５、６、７、８、もしくは９個の炭素原子の直鎖のもしくは分岐の二価の炭化水素ラジカルであり；Ｒ９がＨ、１から６個の炭素原子の一価の炭化水素ラジカル、およびアセチルからなる群より選択され；下付き文字、ａ、ｂ、およびｃがゼロもしくは正であり、以下の関係：
２≦ａ＋ｂ＋ｃ≦２０  かつ  ａ≧２
を満たし、ここで前記シリコーン組成物が加水分解に対する改善された耐性を有している、シリコーン組成物。
【請求項１８】
Ｒ１とＲ４がプロピル、イソプロピル、ブチル、ｓｅｃ−ブチル、イソブチル、およびｔｅｒｔ−ブチルからなる群より選択される、請求項１７に記載の組成物。
【請求項１９】
Ｒ２、Ｒ３、Ｒ５、Ｒ６、およびＲ７がメチルである、請求項１７に記載の組成物。
【請求項２０】
Ｒ８が、三つの炭素原子を有する二価の炭化水素ラジカルである、請求項１７に記載の組成物。
【請求項２１】
下付き文字ａが８から１２の範囲である、請求項１７に記載の組成物。
【請求項２２】
下付き文字ｂが０から３の範囲である、請求項１７に記載の組成物。
【請求項２３】
下付き文字ｃが０である、請求項１７に記載の組成物。
【請求項２４】
Ｒ９が水素およびメチルからなる群より選択される、請求項１７に記載の組成物。
【請求項２５】
Ｒ１とＲ４がイソプロピルおよびｔｅｒｔ−ブチルからなる群より選択される、請求項１８に記載の組成物。
【請求項２６】
下付き文字ａが１１である、請求項２１に記載の組成物。
【請求項２７】
Ｒ９が水素である、請求項２４に記載の組成物。
【請求項２８】
Ｒ２、Ｒ３、Ｒ５、Ｒ６、およびＲ７がメチルである、請求項２５に記載の組成物。
【請求項２９】
Ｒ８が、三つの炭素原子を有する二価の炭化水素ラジカルである、請求項２８に記載の組成物。
【請求項３０】
下付き文字ａが１１である、請求項２９に記載の組成物。
【請求項３１】
下付き文字ｂおよびｃが、両方とも０である、請求項３０に記載の組成物。
【請求項３２】
Ｒ９が水素である、請求項３１に記載の組成物。
【請求項３３】
水性エマルションであって、不連続相が水を含有し、そして連続相が請求項１に記載の組成物を含有する、水性エマルション。
【請求項３４】
水性エマルションであって、不連続相が水を含有し、そして連続相が請求項１７に記載の組成物を含有する、水性エマルション。
【請求項３５】
水性エマルションであって、連続相が水を含有し、そして不連続相が請求項１に記載の組成物を含有する、水性エマルション。
【請求項３６】
水性エマルションであって、連続相が水を含有し、そして不連続相が請求項１７に記載の組成物を含有する、水性エマルション。
【請求項３７】
非水性エマルションであって、不連続相が非水性ヒドロキシ溶媒を含有し、そして連続相が請求項１に記載の組成物を含有する、非水性エマルション。
【請求項３８】
非水性エマルションであって、不連続相が非水性ヒドロキシ溶媒を含有し、そして連続相が請求項１７に記載の組成物を含有する、非水性エマルション。
【請求項３９】
非水性エマルションであって、連続相が非水性ヒドロキシ溶媒を含有し、そして不連続相が請求項１に記載の組成物を含有する、非水性エマルション。
【請求項４０】
非水性エマルションであって、連続相が非水性ヒドロキシ溶媒を含有し、そして不連続相が請求項１７に記載の組成物を含有する、非水性エマルション。
【請求項４１】
シリコーン組成物であって、式：
Ｍ３Ｄ２Ｍ４
を有するシリコーンを含有し、
ここで、
Ｍ３＝（Ｒ１０）（Ｒ１１）（Ｒ１２）ＳｉＯ１／２；
Ｍ４＝（Ｒ１３）（Ｒ１４）（Ｒ１５）ＳｉＯ１／２；および
Ｄ２＝（Ｒ１６）（Ｚ’）ＳｉＯ２／２
であり、
式中、Ｒ１０、Ｒ１１、Ｒ１２、Ｒ１３、Ｒ１４、Ｒ１５、およびＲ１６が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｚ’が式：
Ｒ１７（Ｃ２Ｈ４Ｏ）ｄ（Ｃ３Ｈ６Ｏ）ｅ（Ｃ４Ｈ８Ｏ）ｆＲ１８
のアルキレンオキシド基であり、
式中、Ｒ１７が、式：
−Ｃ４Ｈ８Ｏ−（Ｃ２Ｈ４Ｏ）−
を有し、
Ｒ１８が、Ｈ、１から６個の炭素原子の一価の炭化水素ラジカル、およびアセチルからなる群より選択され；下付き文字、ｄ、ｅ、およびｆがゼロもしくは正であり、以下の関係：
２≦ｄ＋ｅ＋ｆ≦２０  かつ  ｄ≧２
を満たす、シリコーン組成物。
【請求項４２】
下付き文字ｆが０である、請求項４１に記載の組成物。
【請求項４３】
下付き文字ｅが０から３の範囲である、請求項４１に記載の組成物。
【請求項４４】
下付き文字ｄが８から１１の範囲である、請求項４１に記載の組成物。
【請求項４５】
Ｒ１０、Ｒ１１、Ｒ１２、Ｒ１３、Ｒ１４、Ｒ１５、およびＲ１６がメチルである、請求項４１に記載の組成物。
【請求項４６】
Ｒ１８がメチルである、請求項４１に記載の組成物。
【請求項４７】
下付き文字ｅが０である、請求項４２に記載の組成物。
【請求項４８】
下付き文字ｄが８である、請求項４７に記載の組成物。
【請求項４９】
Ｒ１０、Ｒ１１、Ｒ１２、Ｒ１３、Ｒ１４、Ｒ１５、およびＲ１６がメチルである、請求項４８に記載の組成物。
【請求項５０】
Ｒ１８がメチルである、請求項４９に記載の組成物。
【請求項５１】
シリコーン組成物であって、式：
Ｍ３Ｄ２Ｍ４
を有するシリコーンを含有し、
ここで、
Ｍ３＝（Ｒ１０）（Ｒ１１）（Ｒ１２）ＳｉＯ１／２；
Ｍ４＝（Ｒ１３）（Ｒ１４）（Ｒ１５）ＳｉＯ１／２；および
Ｄ２＝（Ｒ１６）（Ｚ’）ＳｉＯ２／２
であり、
式中、Ｒ１０、Ｒ１１、Ｒ１２、Ｒ１３、Ｒ１４、Ｒ１５、およびＲ１６が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｚ’が式：
Ｒ１７（Ｃ２Ｈ４Ｏ）ｄ（Ｃ３Ｈ６Ｏ）ｅ（Ｃ４Ｈ８Ｏ）ｆＲ１８
のアルキレンオキシド基であり、
式中、Ｒ１７が、式：
−Ｃ４Ｈ８Ｏ−（Ｃ２Ｈ４Ｏ）−
を有し、
Ｒ１８が、Ｈ、１から６個の炭素原子の一価の炭化水素ラジカル、およびアセチルからなる群より選択され；下付き文字、ｄ、ｅ、およびｆがゼロもしくは正であり、以下の関係：
２≦ｄ＋ｅ＋ｆ≦２０  かつ  ｄ≧２
を満たし、ここで前記シリコーン組成物が加水分解に対する改善された耐性を有している、シリコーン組成物。
【請求項５２】
下付き文字ｆが０である、請求項５１に記載の組成物。
【請求項５３】
下付き文字ｅが０から３の範囲である、請求項５１に記載の組成物。
【請求項５４】
下付き文字ｄが８から１１の範囲である、請求項５１に記載の組成物。
【請求項５５】
Ｒ１０、Ｒ１１、Ｒ１２、Ｒ１３、Ｒ１４、Ｒ１５、およびＲ１６がメチルである、請求項５１に記載の組成物。
【請求項５６】
Ｒ１８がメチルである、請求項５１に記載の組成物。
【請求項５７】
下付き文字ｅが０である、請求項５２に記載の組成物。
【請求項５８】
下付き文字ｄが８である、請求項５７に記載の組成物。
【請求項５９】
Ｒ１０、Ｒ１１、Ｒ１２、Ｒ１３、Ｒ１４、Ｒ１５、およびＲ１６がメチルである、請求項５８に記載の組成物。
【請求項６０】
Ｒ１８がメチルである、請求項５９に記載の組成物。
【請求項６１】
水性エマルションであって、不連続相が水を含有し、そして連続相が請求項４１に記載の組成物を含有する、水性エマルション。
【請求項６２】
水性エマルションであって、不連続相が水を含有し、そして連続相が請求項５１に記載の組成物を含有する、水性エマルション。
【請求項６３】
水性エマルションであって、連続相が水を含有し、そして不連続相が請求項４１に記載の組成物を含有する、水性エマルション。
【請求項６４】
水性エマルションであって、連続相が水を含有し、そして不連続相が請求項５１に記載の組成物を含有する、水性エマルション。
【請求項６５】
非水性エマルションであって、不連続相が非水性ヒドロキシ溶媒を含有し、そして連続相が請求項４１に記載の組成物を含有する、非水性エマルション。
【請求項６６】
非水性エマルションであって、不連続相が非水性ヒドロキシ溶媒を含有し、そして連続相が請求項５１に記載の組成物を含有する、非水性エマルション。
【請求項６７】
非水性エマルションであって、連続相が非水性ヒドロキシ溶媒を含有し、そして不連続相が請求項４１に記載の組成物を含有する、非水性エマルション。
【請求項６８】
非水性エマルションであって、連続相が非水性ヒドロキシ溶媒を含有し、そして不連続相が請求項５１に記載の組成物を含有する、非水性エマルション。
【請求項６９】
シリコーン組成物であって、式：
Ｍ５Ｄ３Ｍ６
を有するシリコーンを含有し、
ここで、
Ｍ５＝（Ｒ１９）（Ｒ２０）（Ｒ２１）ＳｉＯ１／２；
Ｍ６＝（Ｒ２２）（Ｒ２３）（Ｒ２４）ＳｉＯ１／２；および
Ｄ３＝（Ｒ２５）（Ｚ’’）ＳｉＯ２／２
であり、
式中、Ｒ１９、Ｒ２０、Ｒ２１、Ｒ２２、Ｒ２３、およびＲ２４が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｒ２５が２から４個の炭素原子の直鎖のもしくは分岐の炭化水素ラジカルであり；Ｚ’’が一般式：
Ｒ２６（Ｃ２Ｈ４Ｏ）ｇ（Ｃ３Ｈ６Ｏ）ｈ（Ｃ４Ｈ８Ｏ）ｉＲ２７
のアルキレンオキシド基であり、
式中、Ｒ２６が、２、３、５、６、７、８、もしくは９個の炭素原子の直鎖もしくは分岐の二価の炭化水素ラジカルであり；Ｒ２７がＨ、１から６個の炭素原子の一価の炭化水素ラジカル、およびアセチルからなる群より選択され；下付き文字、ｇ、ｈ、およびｉがゼロもしくは正であり、以下の関係：
２≦ｇ＋ｈ＋ｉ≦２０  かつ  ｇ≧２
を満たす、シリコーン組成物。
【請求項７０】
Ｒ２７が水素およびメチルからなる群より選択される、請求項６９に記載の組成物。
【請求項７１】
下付き文字ｉが０である、請求項６９に記載の組成物。
【請求項７２】
下付き文字ｈが０から３の範囲である、請求項６９に記載の組成物。
【請求項７３】
下付き文字ｇが８から１１の範囲である、請求項６９に記載の組成物。
【請求項７４】
Ｒ２５が、３および４個の炭素原子の一価の炭化水素ラジカルからなる群より選択される、請求項６９に記載の組成物。
【請求項７５】
Ｒ２６が、３個の炭素原子の一価の炭化水素ラジカルである、請求項６９に記載の組成物。
【請求項７６】
Ｒ１９、Ｒ２０、Ｒ２１、Ｒ２２、Ｒ２３、およびＲ２４がメチルである、請求項６９に記載の組成物。
【請求項７７】
Ｒ２５が、４個の炭素原子の一価の炭化水素ラジカルである、請求項７６に記載の組成物。
【請求項７８】
Ｒ２５が、４個の炭素原子の一価の炭化水素ラジカルである、請求項７７に記載の組成物。
【請求項７９】
Ｒ１９、Ｒ２０、Ｒ２１、Ｒ２２、Ｒ２３、およびＲ２４がメチルである、請求項７８に記載の組成物。
【請求項８０】
下付き文字ｇが８である、請求項７９に記載の組成物。
【請求項８１】
下付き文字ｈが０である、請求項８０に記載の組成物。
【請求項８２】
下付き文字ｉが０である、請求項８１に記載の組成物。
【請求項８３】
シリコーン組成物であって、式：
Ｍ５Ｄ３Ｍ６
を有するシリコーンを含有し、
ここで、
Ｍ５＝（Ｒ１９）（Ｒ２０）（Ｒ２１）ＳｉＯ１／２；
Ｍ６＝（Ｒ２２）（Ｒ２３）（Ｒ２４）ＳｉＯ１／２；および
Ｄ３＝（Ｒ２５）（Ｚ’’）ＳｉＯ２／２
であり、
式中、Ｒ１９、Ｒ２０、Ｒ２１、Ｒ２２、Ｒ２３、およびＲ２４が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｒ２５が２から４個の炭素原子の直鎖のもしくは分岐の炭化水素ラジカルであり；Ｚ’’ が一般式：
Ｒ２６（Ｃ２Ｈ４Ｏ）ｇ（Ｃ３Ｈ６Ｏ）ｈ（Ｃ４Ｈ８Ｏ）ｉＲ２７
のアルキレンオキシド基であり、
式中、Ｒ２６が、２、３、５、６、７、８、もしくは９個の炭素原子の直鎖もしくは分岐の二価の炭化水素ラジカルであり；Ｒ２７がＨ、１から６個の炭素原子の一価の炭化水素ラジカル、およびアセチルからなる群より選択され；下付き文字、ｇ、ｈ、およびｉがゼロもしくは正であり、以下の関係：
２≦ｇ＋ｈ＋ｉ≦２０  かつ  ｇ≧２
を満たし、ここで前記シリコーン組成物が加水分解に対する改善された耐性を有している、シリコーン組成物。
【請求項８４】
Ｒ２７が水素およびメチルからなる群より選択される、請求項８３に記載の組成物。
【請求項８５】
下付き文字ｉが０である、請求項８３に記載の組成物。
【請求項８６】
下付き文字ｈが０から３の範囲である、請求項８３に記載の組成物。
【請求項８７】
下付き文字ｇが８から１１の範囲である、請求項８３に記載の組成物。
【請求項８８】
Ｒ２５が、３および４個の炭素原子の一価の炭化水素ラジカルからなる群より選択される、請求項８３に記載の組成物。
【請求項８９】
Ｒ２６が、３個の炭素原子の一価の炭化水素ラジカルである、請求項８３に記載の組成物。
【請求項９０】
Ｒ１９、Ｒ２０、Ｒ２１、Ｒ２２、Ｒ２３、およびＲ２４がメチルである、請求項８３に記載の組成物。
【請求項９１】
Ｒ２５が、４個の炭素原子の一価の炭化水素ラジカルである、請求項９０に記載の組成物。
【請求項９２】
Ｒ２５が、４個の炭素原子の一価の炭化水素ラジカルである、請求項９１に記載の組成物。
【請求項９３】
Ｒ１９、Ｒ２０、Ｒ２１、Ｒ２２、Ｒ２３、およびＲ２４がメチルである、請求項９２に記載の組成物。
【請求項９４】
下付き文字ｇが８である、請求項９３に記載の組成物。
【請求項９５】
下付き文字ｈが０である、請求項９４に記載の組成物。
【請求項９６】
下付き文字ｉが０である、請求項９５に記載の組成物。
【請求項９７】
水性エマルションであって、不連続相が水を含有し、そして連続相が請求項６９に記載の組成物を含有する、水性エマルション。
【請求項９８】
水性エマルションであって、不連続相が水を含有し、そして連続相が請求項８３に記載の組成物を含有する、水性エマルション。
【請求項９９】
水性エマルションであって、連続相が水を含有し、そして不連続相が請求項６９に記載の組成物を含有する、水性エマルション。
【請求項１００】
水性エマルションであって、連続相が水を含有し、そして不連続相が請求項８３に記載の組成物を含有する、水性エマルション。
【請求項１０１】
非水性エマルションであって、不連続相が非水性ヒドロキシ溶媒を含有し、そして連続相が請求項６９に記載の組成物を含有する、非水性エマルション。
【請求項１０２】
非水性エマルションであって、不連続相が非水性ヒドロキシ溶媒を含有し、そして連続相が請求項８３に記載の組成物を含有する、非水性エマルション。
【請求項１０３】
非水性エマルションであって、連続相が非水性ヒドロキシ溶媒を含有し、そして不連続相が請求項６９に記載の組成物を含有する、非水性エマルション。
【請求項１０４】
非水性エマルションであって、連続相が非水性ヒドロキシ溶媒を含有し、そして不連続相が請求項８３に記載の組成物を含有する、非水性エマルション。
【請求項１０５】
シリコーン組成物であって、式：
Ｍ３Ｄ２Ｍ４
を有するシリコーンを含有し、
ここで、
Ｍ３＝（Ｒ１０）（Ｒ１１）（Ｒ１２）ＳｉＯ１／２；
Ｍ４＝（Ｒ１３）（Ｒ１４）（Ｒ１５）ＳｉＯ１／２；および
Ｄ２＝（Ｒ１６）（Ｚ’）ＳｉＯ２／２
であり、
式中、Ｒ１０、Ｒ１１、Ｒ１２、Ｒ１３、Ｒ１４、Ｒ１５、およびＲ１６が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｚ’が式：
Ｒ１７（Ｃ２Ｈ４Ｏ）ｄ（Ｃ３Ｈ６Ｏ）ｅ（Ｃ４Ｈ８Ｏ）ｆＲ１８
のアルキレンオキシド基であり、
式中、Ｒ１７が、式：
−Ｃ４Ｈ８Ｏ−（Ｃ２Ｈ４Ｏ）−
を有し、
Ｒ１８が、Ｈ、１から６個の炭素原子の一価の炭化水素ラジカル、およびアセチルからなる群より選択され；下付き文字、ｄ、ｅ、およびｆがゼロもしくは正であり、以下の関係：
２≦ｄ＋ｅ＋ｆ≦２０  かつ  ｄ≧２、ただしＲ１８がメチルの場合、ｄが２から５、もしくは８から２０である
を満たす。
【請求項１０６】
シリコーン組成物であって、式：
Ｍ３Ｄ２Ｍ４
を有するシリコーンを含有し、
ここで、
Ｍ３＝（Ｒ１０）（Ｒ１１）（Ｒ１２）ＳｉＯ１／２；
Ｍ４＝（Ｒ１３）（Ｒ１４）（Ｒ１５）ＳｉＯ１／２；および
Ｄ２＝（Ｒ１６）（Ｚ’）ＳｉＯ２／２
であり、
式中、Ｒ１０、Ｒ１１、Ｒ１２、Ｒ１３、Ｒ１４、Ｒ１５、およびＲ１６が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｚ’が式：
Ｒ１７（Ｃ２Ｈ４Ｏ）ｄ（Ｃ３Ｈ６Ｏ）ｅ（Ｃ４Ｈ８Ｏ）ｆＲ１８
のアルキレンオキシド基であり、
式中、Ｒ１７が、式：
−Ｃ４Ｈ８Ｏ−（Ｃ２Ｈ４Ｏ）−
を有し、
Ｒ１８が、Ｈ、１から６個の炭素原子の一価の炭化水素ラジカル、およびアセチルからなる群より選択され；下付き文字、ｄ、ｅ、およびｆがゼロもしくは正であり、以下の関係：
２≦ｄ＋ｅ＋ｆ≦２０  かつ  ｄ≧２、ただしＲ１８がメチルの場合、ｄが２から５、もしくは８から２０である
を満たし、ここで前記シリコーン組成物が加水分解に対する改善された耐性を有している、シリコーン組成物。
【請求項１０７】
Ｒ１８がメチルであり、かつ下付き文字ｄが６から８の範囲である、請求項４１に記載の組成物。
【請求項１０８】
Ｒ１８がメチルであり、かつ下付き文字ｄが６から８の範囲である、請求項５１に記載の組成物。
【請求項１０９】
シリコーン組成物を調製する方法であって、
式：
Ｍ１Ｄ１Ｍ２
を有するシリコーンを用いることを含有し、
ここで
Ｍ１＝（Ｒ１）（Ｒ２）（Ｒ３）ＳｉＯ１／２；
Ｍ２＝（Ｒ４）（Ｒ５）（Ｒ６）ＳｉＯ１／２；および
Ｄ１＝（Ｒ７）（Ｚ）ＳｉＯ２／２
であり、
式中、
Ｒ１が、２から４個の炭素原子からなる分岐のもしくは直鎖の炭化水素基、アリール、および６から２０個の炭素原子のアリール置換基を含んでいる４から９個の炭素原子のアルキル炭化水素基からなる一価の炭化水素ラジカルの群より選択され；Ｒ２、Ｒ３、Ｒ４、Ｒ５、Ｒ６、およびＲ７が、１から４個の炭素原子の一価の炭化水素ラジカル、アリール、およびアリール基を含んでいる４から９個の炭素原子の炭化水素基からなる群よりそれぞれ独立して選択され；
Ｚが一般式：
Ｒ８（Ｃ２Ｈ４Ｏ）ａ（Ｃ３Ｈ６Ｏ）ｂ（Ｃ４Ｈ８Ｏ）ｃＲ９
のアルキレンオキシド基であり、
式中、Ｒ８が、２、３、５、６、７、８、もしくは９個の炭素原子の直鎖のもしくは分岐の二価の炭化水素ラジカルであり；Ｒ９がＨ、１から６個の炭素原子の一価の炭化水素ラジカル、およびアセチルからなる群より選択され；下付き文字、ａ、ｂ、およびｃがゼロもしくは正であり、以下の関係：
２≦ａ＋ｂ＋ｃ≦２０ かつ ａ≧２
を満たす、方法。
【請求項１１０】
シリコーン組成物を調製する方法であって、
式：
Ｍ３Ｄ２Ｍ４
を有するシリコーンを用いることを含有し、
ここで、
Ｍ３＝（Ｒ１０）（Ｒ１１）（Ｒ１２）ＳｉＯ１／２；
Ｍ４＝（Ｒ１３）（Ｒ１４）（Ｒ１５）ＳｉＯ１／２；および
Ｄ２＝（Ｒ１６）（Ｚ’）ＳｉＯ２／２
であり、
式中、Ｒ１０、Ｒ１１、Ｒ１２、Ｒ１３、Ｒ１４、Ｒ１５、およびＲ１６が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｚ’が式：
Ｒ１７（Ｃ２Ｈ４Ｏ）ｄ（Ｃ３Ｈ６Ｏ）ｅ（Ｃ４Ｈ８Ｏ）ｆＲ１８
のアルキレンオキシド基であり、
式中、Ｒ１７が、式：
−Ｃ４Ｈ８Ｏ−（Ｃ２Ｈ４Ｏ）−
を有し、
Ｒ１８が、Ｈ、１から６個の炭素原子の一価の炭化水素ラジカル、およびアセチルからなる群より選択され；下付き文字、ｄ、ｅ、およびｆがゼロもしくは正であり、以下の関係：
２≦ｄ＋ｅ＋ｆ≦２０ かつ ｄ≧２
を満たす、方法。
【請求項１１１】
シリコーン組成物を調製する方法であって、
式：
Ｍ５Ｄ３Ｍ６
を有するシリコーンを用いることを含有し、
ここで、
Ｍ５＝（Ｒ１９）（Ｒ２０）（Ｒ２１）ＳｉＯ１／２；
Ｍ６＝（Ｒ２２）（Ｒ２３）（Ｒ２４）ＳｉＯ１／２；および
Ｄ３＝（Ｒ２５）（Ｚ’’）ＳｉＯ２／２
であり、
式中、Ｒ１９、Ｒ２０、Ｒ２１、Ｒ２２、Ｒ２３、およびＲ２４が、１から４個の炭素原子の一価の炭化水素ラジカル、アリール、および６から２０個の炭素原子のアリール置換基を含んでいる４から９個の炭素原子のアルキル炭化水素基からなる群よりそれぞれ独立して選択され；Ｒ２５が２から４個の炭素原子の直鎖のもしくは分岐の炭化水素ラジカルであり；Ｚ’’が一般式：
Ｒ２６（Ｃ２Ｈ４Ｏ）ｇ（Ｃ３Ｈ６Ｏ）ｈ（Ｃ４Ｈ８Ｏ）ｉＲ２７
のアルキレンオキシド基であり、
式中、Ｒ２６が、２、３、５、６、７、８、もしくは９個の炭素原子の直鎖もしくは分岐の二価の炭化水素ラジカルであり；Ｒ２７がＨ、１から６個の炭素原子の一価の炭化水素ラジカル、およびアセチルからなる群より選択され；下付き文字、ｇ、ｈ、およびｉがゼロもしくは正であり、以下の関係：
２≦ｇ＋ｈ＋ｉ≦２０ かつ ｇ≧２
を満たす、方法。